"酸化物換算組成のガラス全質量に対して、質量でB2O3成分とF成分を含有し、Ln2O3成分式中、LnはLa、Gd、Y、Yb、Luからなる群より選択される1種以上の質量和が50.0未満である光学ガラス。酸化物換算組成のガラス全質量に対して、質量でB2O3成分を5.0以上55.0以下含有する請求項1記載の光学ガラス。酸化物基準の質量に対する外割りの質量で、F成分を0.1以上30.0以下含有する請求項1又は2記載の光学ガラス。酸化物換算組成のガラス全質量に対する、Ln2O3成分式中、LnはLa、Gd、Y、Yb、Luからなる群より選択される1種以上の質量和が20.0より多い請求項1から3のいずれか記載の光学ガラス。酸化物換算組成のガラス全質量に対して、質量でLa2O3成分0~50.0未満Gd2O3成分0~40.0Y2O3成分0~40.0Yb2O3成分0~20.0Lu2O3成分0~10.0の各成分をさらに含有する請求項1から4のいずれか記載の光学ガラス。酸化物換算組成のガラス全質量に対して、質量でSiO2成分の含有量が40.0以下である請求項1から5のいずれか記載の光学ガラス。酸化物換算組成のガラス全質量に対して、質量でBi2O3成分0~15.0TiO2成分0~15.0Nb2O5成分0~20.0WO3成分0~15.0K2O成分0~10.0GeO2成分0~10.0Ta2O5成分0~30.0の各成分をさらに含有する請求項1から6のいずれか記載の光学ガラス。酸化物換算組成のガラス全質量に対する質量和TiO2Nb2O5Bi2O3WO3が0.1以上である請求項7記載の光学ガラス。酸化物換算組成の質量比TiO2Nb2O5Bi2O3WO3/Ln2O3Ta2O5GeO2が0.010以上である請求項7又は8記載の光学ガラス。酸化物換算組成のガラス全質量に対する質量和FBi2O3TiO2WO3Nb2O5K2Oが1.0以上40.0以下である請求項1から9のいずれか記載の光学ガラス。酸化物換算組成のガラス全質量に対して、質量でZrO2成分0~15.0Li2O成分0~5.0をさらに含有する請求項1から10のいずれか記載の光学ガラス。酸化物換算組成における質量比Ta2O5ZrO2Li2O/FBi2O3TiO2WO3Nb2O5K2Oが1.30以下である請求項1から11のいずれか記載の光学ガラス。酸化物換算組成のガラス全質量に対する質量和Bi2O3TiO2WO3Nb2O5Ta2O5が0.1以上である請求項1から12のいずれか記載の光学ガラス。酸化物換算組成のガラス全質量に対して、質量でMgO成分0~10.0CaO成分0~25.0SrO成分0~25.0BaO成分0~55.0の各成分をさらに含有する請求項1から13のいずれか記載の光学ガラス。酸化物換算組成のガラス全質量に対するRO成分式中、RはMg、Ca、Sr、Baからなる群より選択される1種以上の質量和が55.0以下である請求項14記載の光学ガラス。酸化物換算組成のガラス全質量に対して、質量でNa2O成分の含有量が10.0以下である請求項1から15のいずれか記載の光学ガラス。酸化物換算組成のガラス全質量に対するRn2O成分式中、RnはLi、Na、Kからなる群より選択される1種以上の質量和が25.0以下である請求項16記載の光学ガラス。酸化物換算組成のガラス全質量に対して、質量でZnO成分0~25.0P2O5成分0~10.0Al2O3成分0~10.0Ga2O3成分0~10.0TeO2成分0~10.0SnO2成分0~5.0Sb2O3成分0~1.0の各成分をさらに含有する請求項1から17のいずれか記載の光学ガラス。1.70以上の屈折率ndと、40以上のアッベ数νdとを有する請求項1から18のいずれか記載の光学ガラス。比重が5.00以下である請求項1から19のいずれか記載の光学ガラス。部分分散比θg,Fがアッベ数νdとの間でθg,F≧-0.00170×νd0.63750の関係を満たす請求項1から20のいずれか記載の光学ガラス。請求項1から21のいずれか記載の光学ガラスからなるプリフォーム。請求項22記載のプリフォームをプレス成形して作製する光学素子。請求項1から21のいずれか記載の光学ガラスを母材とする光学素子。請求項23又は24のいずれか記載の光学素子を備える光学機器。しかし、特許文献1~6の光学ガラスは、部分分散比が小さく、前記二次スペクトルを補正するレンズとして使用するには十分でなかった。すなわち、高い屈折率nd及び高いアッベ数νdを有しながらも、部分分散比θg,Fの大きい光学ガラスが求められている。また、特許文献1~6で開示されたガラスは、希土類成分やY2O3成分の含有量が多く含まれていた。近年、希土類成分は需要の増加等によって価格が上昇し、希土類成分に似た性質を有するY2O3成分の価格も上昇していることが、高屈折率及び高アッベ数を有するガラスの材料コストを高める要因になっている。そのため、ガラスの材料コストを低減しながらも、所望の光学特性を有する光学ガラスが求められている。本発明は、上記問題点に鑑みてなされたものであって、その目的とするところは、屈折率nd及びアッベ数νdが所望の範囲内にありながら、色収差の補正に好ましく用いられ、且つ材料コストの低減された光学ガラスと、これを用いたプリフォーム及び光学素子を得ることにある。本発明者らは、上記課題を解決するために、鋭意試験研究を重ねた結果、B2O3成分にF成分を併用することによって、材料コストの高い希土類成分やY2O3成分の含有量を低減させても、ガラスの高屈折率及び低分散化が図られ、且つガラスの部分分散比が高められることを見出し、本発明を完成するに至った。具体的には、本発明は以下のようなものを提供する。1酸化物換算組成のガラス全質量に対して、質量でB2O3成分とF成分を含有し、Ln2O3成分式中、LnはLa、Gd、Y、Yb、Luからなる群より選択される1種以上の質量和が50.0未満である光学ガラス。2酸化物換算組成のガラス全質量に対して、質量でB2O3成分を5.0以上55.0以下含有する1記載の光学ガラス。3酸化物基準の質量に対する外割りの質量で、F成分を0.1以上30.0以下含有する1又は2記載の光学ガラス。4酸化物換算組成のガラス全質量に対する、Ln2O3成分式中、LnはLa、Gd、Y、Yb、Luからなる群より選択される1種以上の質量和が20.0より多い1から3のいずれか記載の光学ガラス。5酸化物換算組成のガラス全質量に対して、質量でLa2O3成分0~50.0未満Gd2O3成分0~40.0Y2O3成分0~40.0Yb2O3成分0~20.0Lu2O3成分0~10.0の各成分をさらに含有する1から4のいずれか記載の光学ガラス。6酸化物換算組成のガラス全質量に対して、質量でSiO2成分の含有量が40.0以下である1から5のいずれか記載の光学ガラス。7酸化物換算組成のガラス全質量に対して、質量でBi2O3成分0~15.0TiO2成分0~15.0Nb2O5成分0~20.0WO3成分0~15.0K2O成分0~10.0GeO2成分0~10.0Ta2O5成分0~30.0の各成分をさらに含有する1から6のいずれか記載の光学ガラス。8酸化物換算組成のガラス全質量に対する質量和TiO2Nb2O5Bi2O3WO3が0.1以上である7記載の光学ガラス。9酸化物換算組成の質量比TiO2Nb2O5Bi2O3WO3/Ln2O3Ta2O5GeO2が0.010以上である7又は8記載の光学ガラス。10酸化物換算組成のガラス全質量に対する質量和FBi2O3TiO2WO3Nb2O5K2Oが1.0以上40.0以下である1から9のいずれか記載の光学ガラス。11酸化物換算組成のガラス全質量に対して、質量でZrO2成分0~15.0Li2O成分0~5.0をさらに含有する1から10のいずれか記載の光学ガラス。12酸化物換算組成における質量比Ta2O5ZrO2Li2O/FBi2O3TiO2WO3Nb2O5K2Oが1.30以下である1から11のいずれか記載の光学ガラス。13酸化物換算組成のガラス全質量に対する質量和Bi2O3TiO2WO3Nb2O5Ta2O5が0.1以上である1から12のいずれか記載の光学ガラス。14酸化物換算組成のガラス全質量に対して、質量でMgO成分0~10.0CaO成分0~25.0SrO成分0~25.0BaO成分0~55.0の各成分をさらに含有する1から13のいずれか記載の光学ガラス。15酸化物換算組成のガラス全質量に対するRO成分式中、RはMg、Ca、Sr、Baからなる群より選択される1種以上の質量和が55.0以下である14記載の光学ガラス。16酸化物換算組成のガラス全質量に対して、質量でNa2O成分の含有量が10.0以下である1から15のいずれか記載の光学ガラス。17酸化物換算組成のガラス全質量に対するRn2O成分式中、RnはLi、Na、Kからなる群より選択される1種以上の質量和が25.0以下である16記載の光学ガラス。18酸化物換算組成のガラス全質量に対して、質量でZnO成分0~25.0P2O5成分0~10.0Al2O3成分0~10.0Ga2O3成分0~10.0TeO2成分0~10.0SnO2成分0~5.0Sb2O3成分0~1.0の各成分をさらに含有する1から17のいずれか記載の光学ガラス。191.70以上の屈折率ndと、40以上のアッベ数νdとを有する1から18のいずれか記載の光学ガラス。20比重が5.00以下である1から19のいずれか記載の光学ガラス。21部分分散比θg,Fがアッベ数νdとの間でθg,F≧-0.00170×νd0.63750の関係を満たす1から20のいずれか記載の光学ガラス。221から21のいずれか記載の光学ガラスからなるプリフォーム。2322記載のプリフォームをプレス成形して作製する光学素子。241から21のいずれか記載の光学ガラスを母材とする光学素子。2523又は24のいずれか記載の光学素子を備える光学機器。本発明によれば、屈折率nd及びアッベ数νdが所望の範囲内にありながら、色収差の補正に好ましく用いられ、且つ材料コストの低減された光学ガラスと、これを用いたプリフォーム及び光学素子を得ることができる。本発明の光学ガラスは、酸化物換算組成におけるB2O3成分と、F成分と、を含有し、酸化物換算組成のガラス全質量に対する質量でLn2O3成分式中、LnはLa、Gd、Y、Yb、Luからなる群より選択される1種以上の質量和が50.0未満である。B2O3成分にF成分を併用することによって、材料コストの高い希土類成分やY2O3成分の含有量を低減させても、ガラスの高屈折率及び高アッベ数化低分散化が図られ、且つガラスの部分分散比θg,Fが高められる。このため、屈折率nd及びアッベ数νdが所望の範囲内にありながら、色収差の補正に好ましく用いることができ、材料コストが低減され、且つ光学機器の軽量化に寄与しうる光学ガラスと、これを用いたプリフォーム及び光学素子を得ることができる。以下、本発明の光学ガラスの実施形態について詳細に説明する。本発明は、以下の実施形態に何ら限定されるものではなく、本発明の目的の範囲内で適宜変更を加えて実施することができる。なお、説明が重複する箇所について適宜説明を省略する場合があるが、発明の趣旨を限定するものではない。[ガラス成分]本発明の光学ガラスを構成する各成分の組成範囲を以下に述べる。本明細書中において、各成分の含有量は特に断りがない場合は、全て酸化物換算組成のガラス全質量に対する質量で表示されるものとする。ここで、酸化物換算組成は、本発明のガラス構成成分の原料として使用される酸化物、複合塩、金属弗化物等が溶融時に全て分解されて酸化物に変化すると仮定した場合に、当該酸化物の総質量を100質量として、ガラス中に含有される各成分を表記した組成である。<必須成分、任意成分について>B2O3成分は、含有することでガラス内部に網目構造を形成し、安定なガラス形成を促す成分である。特に、B2O3成分の含有量を5.0以上にすることで、ガラスを失透し難くすることができる。従って、酸化物換算組成のガラス全質量に対するB2O3成分の含有量は、好ましくは5.0、より好ましくは10.0、最も好ましくは15.0を下限とする。一方、B2O3成分の含有量を55.0以下にすることで、屈折率の低下を抑えることができる。従って、酸化物換算組成のガラス全質量に対するB2O3成分の含有量は、好ましくは55.0、より好ましくは40.0を上限とし、さらに好ましくは35.0未満、最も好ましくは34.0未満とする。B2O3成分は、原料として例えばH3BO3、Na2B4O7、Na2B4O710H2O、BPO4等を用いてガラス内に含有できる。F成分は、ガラスの部分分散比を高める成分であり、且つガラスの転移点Tgを下げる成分である。特に、F成分を含有することで、高い部分分散比を有しながらも、着色の少ない光学ガラスを得ることができる。従って、酸化物基準の質量に対する外割りでのF成分の含有量は、好ましくは0超、より好ましくは0.1を下限とし、より好ましくは1.0超、さらに好ましくは3.0超、さらに好ましくは5.0超とし、最も好ましくは6.7を下限とする。一方で、F成分の含有量を30.0以下にすることで、ガラスの比重の上昇を抑え、且つガラスを失透し難くすることができる。従って、酸化物基準の質量に対する外割りでのF成分の含有量は、好ましくは30.0、より好ましくは20.0、さらに好ましくは10.0を上限とする。F成分は、原料として例えばZrF4、AlF3、NaF、CaF2、LaF3等を用いてガラス内に含有できる。なお、本明細書におけるF成分の含有量は、ガラスを構成するカチオン成分全てが電荷の釣り合うだけの酸素と結合した酸化物でできていると仮定し、それら酸化物でできたガラス全体の質量を100として、F成分の質量を質量で表したもの酸化物基準の質量に対する外割り質量である。本発明の光学ガラスは、Ln2O3成分式中、LnはLa、Gd、Y、Yb、Luからなる群より選択される1種以上の含有量の質量和が50.0未満である。これにより、高価な希土類成分やY2O3成分の含有量が低減されるため、ガラスの材料コストを低減できる。また、ガラスを作製する際の失透を低減できる。従って、酸化物換算組成のガラス全質量に対するLn2O3成分の含有量の質量和は、好ましくは50.0未満、より好ましくは48.0未満、さらに好ましくは46.0未満とする。このLn2O3成分の質量和は、43.0未満にしてもよく、42.0未満にしてもよい。なお、Ln2O3成分の含有量の下限は0であってもよいが、この質量和を20.0超にすることで、所望の高屈折率及び高アッベ数を得易くし、着色を少なくすることができる。従って、酸化物換算組成のガラス全質量に対するLn2O3成分の含有量の質量和は、好ましくは20.0超、より好ましくは25.0超、さらに好ましくは30.0超、最も好ましくは35.0超とする。La2O3成分は、ガラスの屈折率及びアッベ数を高める成分である。特に、La2O3成分の含有量を50.0未満にすることで、ガラスの材料コストを低減し、ガラスを失透し難くし、且つガラスの比重の増加を抑えることができる。従って、酸化物換算組成のガラス全質量に対するLa2O3成分の含有量は、好ましくは50.0未満、より好ましくは40.0未満、最も好ましくは30.0未満とする。一方、La2O3成分の含有量の下限は0であってもよいが、La2O3成分を含有することで、所望の高屈折率及び高アッベ数を有し、且つ、可視光に対する透過率の高いガラスを得易くすることができる。従って、酸化物換算組成のガラス全質量に対するLa2O3成分の含有量は、好ましくは0超とし、より好ましくは1.0、さらに好ましくは3.0、さらに好ましくは5.0、最も好ましくは10.0を下限とする。La2O3成分は、原料として例えばLa2O3、LaNO33XH2OXは任意の整数等を用いてガラス内に含有できる。Gd2O3成分は、ガラスの屈折率及びアッベ数を高める成分である。特に、Gd2O3成分の含有量を40.0以下にすることで、ガラスの材料コストを低減し、ガラスの比重の上昇を抑え、ガラスの部分分散比の低下を抑え、且つ、ガラスを失透し難くすることができる。従って、酸化物換算組成のガラス全質量に対するGd2O3成分の含有量は、好ましくは40.0、より好ましくは35.0、さらに好ましくは30.0を上限とし、最も好ましくは25.0未満とする。Gd2O3成分は、原料として例えばGd2O3、GdF3等を用いてガラス内に含有できる。Y2O3成分は、ガラスの屈折率及びアッベ数を高め、且つガラスの比重を小さくできる成分である。特に、Y2O3成分の含有量を40.0以下にすることで、ガラスの材料コストを低減し、且つガラスを失透し難くすることができる。従って、酸化物換算組成のガラス全質量に対するY2O3成分の含有量は、好ましくは40.0、より好ましくは35.0、最も好ましくは30.0を上限とする。Y2O3成分は、原料として例えばY2O3、YF3等を用いてガラス内に含有できる。Yb2O3成分及びLu2O3成分は、ガラスの屈折率及びアッベ数を高める成分である。ここで、Yb2O3成分の含有量を20.0以下にすること、又は、Lu2O3成分の含有量を10.0以下にすることで、ガラスの材料コストを低減し、且つガラスを失透し難くすることができる。また、特にYb2O3成分の含有量を10.0以下にすることで、ガラスの長波長側波長1000nmの近傍に吸収が生じ難くなるため、ガラスの赤外線に対する耐性を高めることができる。従って、酸化物換算組成のガラス全質量に対するYb2O3成分の含有量は、好ましくは20.0、より好ましくは10.0、さらに好ましくは5.0を上限とする。ここで、Yb2O3成分の含有量は1.0未満であってもよい。また、酸化物換算組成のガラス全質量に対するLu2O3成分の含有量は、好ましくは10.0、より好ましくは5.0、最も好ましくは3.0を上限とする。Yb2O3成分及びLu2O3成分は、原料として例えばYb2O3、Lu2O3等を用いてガラス内に含有できる。SiO2成分は、安定なガラス形成を促すことで、ガラスを作製する際の失透結晶の発生を抑制する成分である。特に、SiO2成分の含有量を40.0以下にすることで、SiO2成分を溶融ガラス中に溶解し易くすることで、高温での溶解を回避することができる。従って、酸化物換算組成のガラス全質量に対するSiO2成分の含有量は、好ましくは40.0、より好ましくは30.0を上限とし、さらに好ましくは20.0未満、最も好ましくは10.0未満とする。なお、SiO2成分の下限は0であってもよいが、SiO2成分を含有することで、ガラスの耐失透性を高めることができる。従って、酸化物換算組成のガラス全質量に対するSiO2成分の含有量は、好ましくは0超、より好ましくは1.0、最も好ましくは2.3を下限とする。SiO2成分は、原料として例えばSiO2、K2SiF6、Na2SiF6等を用いてガラス内に含有できる。Bi2O3成分は、ガラスの部分分散比を高め、ガラスの材料コストを低減しながらも屈折率を高め、且つガラス転移点を低くする成分である。特に、Bi2O3成分の含有量を15.0以下にすることで、可視短波長500nm以下の光線透過率を悪化し難くすることができる。従って、酸化物換算組成のガラス全質量に対するBi2O3成分の含有量は、好ましくは15.0、より好ましくは10.0、最も好ましくは7.0を上限とする。Bi2O3成分は、原料として例えばBi2O3等を用いてガラス内に含有できる。TiO2成分は、ガラスの部分分散比を高め、ガラスの材料コストを低減しながらも屈折率を高め、且つガラスの比重を小さくする成分である。特に、TiO2成分の含有量を15.0以下にすることで、所望の高いアッベ数を得易くし、且つ、可視短波長500nm以下の光線透過率を悪化し難くすることができる。従って、酸化物換算組成のガラス全質量に対するTiO2成分の含有量は、好ましくは15.0、より好ましくは10.0、最も好ましくは7.0を上限とする。TiO2成分は、原料として例えばTiO2等を用いてガラス内に含有できる。Nb2O5成分は、ガラスの部分分散比を高め、ガラスの材料コストを低減しながらも屈折率を高め、且つガラスの比重を小さくする成分である。特に、Nb2O5成分の含有量を20.0以下にすることで、所望の高いアッベ数を得易くすることができる。従って、酸化物換算組成のガラス全質量に対するNb2O5成分の含有量は、好ましくは20.0、より好ましくは15.0、最も好ましくは10.0を上限とする。なお、Nb2O5成分の含有量の下限は0であってもよいが、より比重の小さいガラスを得易くできる観点では、Nb2O5成分を含有することが好ましい。従って、酸化物換算組成のガラス全質量に対するNb2O5成分の含有量は、好ましくは0超、より好ましくは0.1、さらに好ましくは0.5、最も好ましくは0.7を下限とする。Nb2O5成分は、原料として例えばNb2O5等を用いてガラス内に含有できる。WO3成分は、ガラスの部分分散比を高め、ガラスの材料コストを低減しながらも屈折率を高め、且つガラスの化学的耐久性を向上する成分である。特に、WO3成分の含有量を15.0以下にすることで、所望の高いアッベ数を得易くし、且つ、可視短波長500nm以下の光線透過率を悪化し難くすることができる。従って、酸化物換算組成のガラス全質量に対するWO3成分の含有量は、好ましくは15.0、より好ましくは12.0、さらに好ましくは10.0、最も好ましくは7.0を上限とする。なお、WO3成分の含有量の下限は0であってもよいが、WO3成分を含有することで、ガラスの部分分散比が高められるため、所望の高い部分分散比を有するガラスを得易くできる。従って、酸化物換算組成のガラス全質量に対するWO3成分の含有量は、好ましくは0超、より好ましくは0.5、最も好ましくは1.0を下限とする。WO3成分は、原料として例えばWO3等を用いてガラス内に含有できる。K2O成分は、ガラスの部分分散比を高め、且つガラスの溶融性を改善する成分である。特に、K2O成分の含有量を10.0以下にすることで、ガラスの屈折率を低下し難くし、且つガラスの失透を低減できる。従って、酸化物換算組成のガラス全質量に対するK2O成分の含有量は、好ましくは10.0、より好ましくは8.0、最も好ましくは5.0を上限とする。K2O成分は、原料として例えばK2CO3、KNO3、KF、KHF2、K2SiF6等を用いてガラス内に含有できる。GeO2成分は、ガラスの屈折率を高め、且つ耐失透性を向上させる成分である。しかしながら、GeO2成分は原料価格が高いため、その量が多いと材料コストが高くなる。従って、酸化物換算組成のガラス全質量に対するGeO2成分の含有量は、好ましくは10.0、より好ましくは5.0を上限とし、最も好ましくは2.0未満とする。GeO2成分は、原料として例えばGeO2等を用いてガラス内に含有できる。Ta2O5成分は、ガラスの屈折率を高め、且つ耐失透性を向上させる成分である。しかしながら、Ta2O5成分は原料価格が高い成分であるため、その量が多いと材料コストが高くなる。また、Ta2O5成分の含有量を低減することで、ガラスの部分分散比の低下を抑えることができる。従って、酸化物換算組成のガラス全質量に対するTa2O5成分の含有量は、好ましくは30.0、より好ましくは20.0、さらに好ましくは10.0、最も好ましくは5.0を上限とする。Ta2O5成分は、原料として例えばTa2O5等を用いてガラス内に含有できる。本発明の光学ガラスは、Bi2O3成分、TiO2成分、WO3成分及びNb2O5の含有量の和が0.1以上であることが好ましい。これにより、ガラスの材料コストを低減しながらも、高屈折率を有する光学ガラスを得易くできる。また、ガラスの比重を小さくし、且つガラスの部分分散比を高めることができる。従って、酸化物換算組成のガラス全質量に対する質量和Bi2O3TiO2WO3Nb2O5は、好ましくは0.1、より好ましくは1.0、さらに好ましくは3.0を下限とし、最も好ましくは5.0超とする。一方で、これらの含有量の和を30.0以下にすることで、ガラスの耐失透性をより一層高めることができる。従って、酸化物換算組成のガラス全質量に対する質量和Bi2O3TiO2WO3Nb2O5は、好ましくは30.0、より好ましくは25.0、最も好ましくは20.0を上限とする。また、本発明の光学ガラスは、Ln2O3成分、Ta2O5及びGeO2成分の含有量の和に対する、Bi2O3成分、TiO2成分、WO3成分及びNb2O5の含有量の和が0.010以上であることが好ましい。これにより、屈折率を高める成分のうち、ガラスの材料コストを高める成分である希土類成分やY2O3成分、Ta2O5及びGeO2成分の含有量に相対して、ガラスの材料コストを下げる成分であるBi2O3成分、TiO2成分、WO3成分及びNb2O5の含有量が増加する。そのため、高屈折率を有しながらも、より材料コストの低減された光学ガラスを得ることができる。従って、酸化物換算組成の質量比TiO2Nb2O5Bi2O3WO3/Ln2O3Ta2O5GeO2は、好ましくは0.010、より好ましくは0.050、最も好ましくは0.100を下限とする。一方で、この質量比の上限は、よりアッベ数の高い光学ガラスを得易くできる観点では、好ましくは0.500、より好ましくは0.450、さらに好ましくは0.400を上限としてもよい。また、本発明の光学ガラスでは、F成分、Bi2O3成分、TiO2成分、WO3成分、Nb2O5成分及びK2O成分からなる群から選択される1種以上の含有量の和が、1.0以上であることが好ましい。この和を1.0以上にすることで、ガラスの部分分散比が高められるため、部分分散比がアッベ数との間で所望の関係を有することができる。従って、酸化物換算組成のガラス全質量に対する、これら成分の含有量の和は、好ましくは1.0、より好ましくは3.0、さらに好ましくは6.6、最も好ましくは8.7を下限とする。一方で、これら成分の含有量の和の上限は、安定なガラスを得られる限り特に限定されないが、例えば40.0を超えたときに失透が起こり易くなる可能性が推察される。従って、酸化物換算組成の全質量に対する、これら成分の含有量の和は、好ましくは40.0、より好ましくは35.0、最も好ましくは30.0を上限とする。ZrO2成分は、ガラスの屈折率を高め、且つ耐失透性を向上する成分である。特に、ZrO2成分の含有量を15.0以下にすることで、ガラスの部分分散比の低下を抑えることができる。また、ZrO2成分の含有量を15.0以下にすることで、ガラスのアッベ数の低下を抑えるとともに、ガラスの製造時における高温での溶解を回避し、ガラス製造時のエネルギー損失を低減できる。従って、酸化物換算組成のガラス全質量に対するZrO2成分の含有量は、好ましくは15.0、より好ましくは10.0、さらに好ましくは8.5を上限とする。ZrO2成分は、原料として例えばZrO2、ZrF4等を用いてガラス内に含有できる。Li2O成分は、ガラスの溶融性を改善する成分である。特に、Li2O成分の含有量を5.0以下にすることで、ガラスの部分分散比の低下を抑えることができる。また、Li2O成分の含有量を5.0以下にすることで、ガラスの屈折率の低下を抑えつつ、Li2O成分の過剰な含有による失透を低減できる。従って、酸化物換算組成のガラス全質量に対するLi2O成分の含有量は、好ましくは5.0を上限とし、より好ましくは3.0未満、さらに好ましくは1.0未満とする。ここで、より高い部分分散比を有する光学ガラスを得易くできる点では、酸化物換算組成のガラス全質量に対するLi2O成分の含有量を、0.5未満としてもよく、0.35未満としてもよく、実質的に含有しなくてもよい。Li2O成分は、原料として例えばLi2CO3、LiNO3、LiF等を用いてガラス内に含有できる。本発明の光学ガラスは、F成分、Bi2O3成分、TiO2成分、WO3成分、Nb2O5成及びK2O成分の和に対する、Ta2O5成分、ZrO2成分及びLi2O成分の和の比率が1.30以下であることが好ましい。これにより、部分分散比を下げる成分であるTa2O5成分、ZrO2成分及びLi2O成分の含有量が、部分分散比を上げる成分であるF成分、Bi2O3成分、TiO2成分、WO3成分、Nb2O5成及びK2O成分に相対して減少するため、より部分分散比の高い光学ガラスを得ることができる。従って、酸化物換算組成における質量比Ta2O5ZrO2Li2O/FBi2O3TiO2WO3Nb2O5K2Oは、好ましくは1.30、より好ましくは1.00、最も好ましくは0.70を上限とする。また、本発明の光学ガラスは、Bi2O3成分、TiO2成分、WO3成分、Nb2O5成分及びTa2O5の含有量の和が0.1以上であることが好ましい。これにより、ガラスの屈折率を高め、且つガラスの耐失透性を高めることができる。従って、酸化物換算組成のガラス全質量に対する質量和Bi2O3TiO2WO3Nb2O5Ta2O5は、好ましくは0.1、より好ましくは1.0、最も好ましくは3.0を下限とする。一方で、これら成分の含有量の和は40.0以下であることが好ましい。これにより、これらの成分の過剰な含有によるガラスの失透が抑えられるため、ガラスの耐失透性をより一層高めることができる。従って、酸化物換算組成のガラス全質量に対する質量和Bi2O3TiO2WO3Nb2O5は、好ましくは40.0、より好ましくは30.0、最も好ましくは20.0を上限とする。MgO成分、CaO成分、SrO成分及びBaO成分は、ガラスの溶融性を改善して耐失透性を高める成分である。特に、MgO成分の含有量を10.0以下、CaO成分若しくはSrO成分の含有量を25.0以下、又は、BaO成分の含有量を55.0以下にすることで、ガラスの屈折率を低下し難くし、且つガラスの失透を低減できる。従って、酸化物換算組成のガラス全質量に対するMgO成分の含有量は、好ましくは10.0、より好ましくは5.0、最も好ましくは3.0を上限とする。また、酸化物換算組成のガラス全質量に対するCaO成分及びSrO成分の含有量は、それぞれ好ましくは25.0、より好ましくは20.0を上限とし、さらに好ましくは16.0未満、最も好ましくは10.0未満とする。また、酸化物換算組成のガラス全質量に対するBaO成分の含有量は、好ましくは55.0を上限とし、より好ましくは40.0未満、より好ましくは30.0未満、さらに好ましくは20.0未満、最も好ましくは10.0未満とする。なお、CaO成分の含有量の下限は0であってもよいが、より耐失透性の高いガラスを得易くできる観点では、CaO成分を含有することが好ましい。従って、酸化物換算組成のガラス全質量に対するCaO成分の含有量は、好ましくは0超、より好ましくは1.0、最も好ましくは3.0を下限とする。MgO成分、CaO成分、SrO成分及びBaO成分は、原料として例えばMgCO3、MgF2、CaCO3、CaF2、SrNO32、SrF2、BaCO3、BaNO32等を用いてガラス内に含有できる。本発明の光学ガラスは、RO成分式中、RはMg、Ca、Sr、Baからなる群より選択される1種以上の含有量の質量和が55.0以下であることが好ましい。これにより、RO成分の過剰な含有によるガラスの失透を低減し、且つガラスの屈折率を低下し難くすることができる。従って、酸化物換算組成のガラス全質量に対するRO成分の含有量の質量和は、好ましくは55.0、より好ましくは35.0、さらに好ましくは25.0、最も好ましくは20.0を上限とする。Na2O成分は、ガラスの溶融性を改善する成分である。特に、Na2O成分の含有量を10.0以下にすることで、ガラスの屈折率を低下し難くし、且つ過剰な含有によるガラスの失透を低減できる。従って、酸化物換算組成のガラス全質量に対するNa2O成分の含有量は、好ましくは10.0、より好ましくは5.0、最も好ましくは3.0を上限とする。Na2O成分は、原料として例えばNa2CO3、NaNO3、NaF、Na2SiF6等を用いてガラス内に含有できる。Rn2O成分式中、RnはLi、Na、Kからなる群より選択される1種以上は、ガラスの熔融性を改善するとともに、ガラス転移点を下げ、ガラスの失透を低減する成分である。ここで、Rn2O成分の含有量を25.0以下にすることで、ガラスの屈折率を低下し難くし、且つ過剰な含有による失透を低減できる。従って、酸化物換算組成のガラス全質量に対するRn2O成分の質量和は、好ましくは25.0、より好ましくは15.0、最も好ましくは5.0を上限とする。ZnO成分は、ガラスの溶融性を改善し、ガラス転移点を低くし、且つガラスの耐失透性を高める成分である。特に、ZnO成分の含有量を25.0以下にすることで、光学ガラスの光弾性定数が低く抑えられる。そのため、光学ガラスの透過光の偏光特性を高めることができ、ひいてはプロジェクタやカメラにおける演色性を高めることができる。従って、酸化物換算組成のガラス全質量に対するZnO成分の含有量は、好ましくは25.0、より好ましくは20.0、さらに好ましくは15.0、さらに好ましくは10.0、最も好ましくは7.7を上限とする。ZnO成分は、原料として例えばZnO、ZnF2等を用いてガラス内に含有できる。P2O5成分は、ガラスの液相温度を下げて耐失透性を高める成分である。特に、P2O5成分の含有量を10.0以下にすることで、ガラスの化学的耐久性、特に耐水性の低下を抑えることができる。従って、酸化物換算組成のガラス全質量に対するP2O5成分の含有量は、好ましくは10.0、より好ましくは5.0、最も好ましくは3.0を上限とする。P2O5成分は、原料として例えばAlPO33、CaPO32、BaPO32、BPO4、H3PO4等を用いてガラス内に含有できる。Al2O3成分及びGa2O3成分は、ガラスの耐失透性を高める成分である。特に、Al2O3成分及びGa2O3成分の含有量をそれぞれ10.0以下にすることで、ガラスのアッベ数の低下を抑制することができる。従って、酸化物換算組成のガラス全質量に対するAl2O3成分及びGa2O3成分の含有量は、それぞれ好ましくは10.0、より好ましくは8.0、最も好ましくは5.0を上限とする。Al2O3成分及びGa2O3成分は、原料として例えばAl2O3、AlOH3、AlF3、Ga2O3、GaOH3等を用いてガラス内に含有できる。TeO2成分は、屈折率を高め、ガラス転移点Tgを下げる成分である。しかしながら、TeO2は白金製の坩堝や、熔融ガラスと接する部分が白金で形成されている熔融槽でガラス原料を熔融する際、白金と合金化しうる問題がある。従って、酸化物換算組成のガラス全質量に対するTeO2成分の含有率は、好ましくは10.0を上限とし、より好ましくは5.0、最も好ましくは3.0を上限とする。TeO2成分は、原料として例えばTeO2等を用いてガラス内に含有できる。SnO2成分は、溶融ガラスの酸化を低減して溶融ガラスを清澄し、且つガラスの光照射に対する透過率を悪化し難くする成分である。特に、SnO2成分の含有量を5.0以下にすることで、溶融ガラスの還元によるガラスの着色や、ガラスの失透を生じ難くすることができる。また、SnO2成分と溶解設備特にPt等の貴金属との合金化が低減されるため、溶解設備の長寿命化を図ることができる。従って、酸化物換算組成のガラス全質量に対するSnO2成分の含有量は、好ましくは5.0、より好ましくは3.0、さらに好ましくは1.0、最も好ましくは0.5をそれぞれ上限とする。SnO2成分は、原料として例えばSnO、SnO2、SnF2、SnF4等を用いてガラス内に含有できる。Sb2O3成分は、溶融ガラスを脱泡する成分である。特に、Sb2O3成分の含有量を1.0以下にすることで、ガラス溶融時における過度の発泡を生じ難くすることができ、Sb2O3成分が溶解設備特にPt等の貴金属と合金化し難くすることができる。従って、酸化物換算組成のガラス全質量に対するSb2O3成分の含有量は、好ましくは1.0、より好ましくは0.8、最も好ましくは0.5を上限とする。Sb2O3成分は、原料として例えばSb2O3、Sb2O5、Na2H2Sb2O75H2O等を用いてガラス内に含有できる。なお、ガラスを清澄し脱泡する成分は、上記のSb2O3成分に限定されるものではなく、ガラス製造の分野における公知の清澄剤、脱泡剤或いはそれらの組み合わせを用いることができる。<含有すべきでない成分について>次に、本発明の光学ガラスに含有すべきでない成分、及び含有することが好ましくない成分について説明する。本発明の光学ガラスには、他の成分を本願発明のガラスの特性を損なわない範囲で必要に応じて添加できる。ただし、GeO2成分はガラスの分散を高めてしまうため、実質的に含まないことが好ましい。また、Ti、Zr、Nb、W、La、Gd、Y、Yb、Luを除く、Hf、V、Cr、Mn、Fe、Co、Ni、Cu、Ag及びMo等の各遷移金属成分は、それぞれを単独又は複合して少量含有した場合でもガラスが着色し、可視域の特定の波長の光に対して吸収を生じる性質があるため、特に可視領域の波長を使用する光学ガラスにおいては、実質的に含まないことが好ましい。さらに、PbO等の鉛化合物及びAs2O3等のヒ素化合物、並びに、Th、Cd、Tl、Os、Be、Seの各成分は、近年有害な化学物質として使用を控える傾向にあり、ガラスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、及び廃棄することができる。本発明のガラス組成物は、その組成が酸化物換算組成のガラス全質量に対する質量で表されているため、直接的にモルの記載に表せるものではないが、本発明において要求される諸特性を満たすガラス中に存在する各成分のモル表示による組成は、酸化物換算組成で概ね以下の値をとる。B2O3成分10.0~75.0mol、及びLa2O3成分0~23.0mol未満Gd2O3成分0~20.0molY2O3成分0~30.0molYb2O3成分0~10.0molLu2O3成分0~10.0molSiO2成分0~70.0molBi2O3成分0~6.0molTiO2成分0~30.0molNb2O5成分0~10.0molWO3成分0~10.0molK2O成分0~15.0molGeO2成分0~20.0molTa2O5成分0~8.0molZrO2成分0~15.0molLi2O成分0~15.0molMgO成分0~35.0molCaO成分0~50.0molSrO成分0~35.0molBaO成分0~50.0molNa2O成分0~25.0molZnO成分0~25.0molP2O5成分0~10.0molAl2O3成分0~15.0molGa2O3成分0~8.0molTeO2成分0~8.0molSnO2成分0~5.0molSb2O3成分0~0.5mol並びに上記各金属元素の1種又は2種以上の酸化物の一部又は全部と置換した弗化物のFとしての合計量0mol超~75.0mol[製造方法]本発明の光学ガラスは、例えば以下のように作製される。すなわち、上記原料を各成分が所定の含有量の範囲内になるように均一に混合し、作製した混合物を白金坩堝、石英坩堝又はアルミナ坩堝に投入して粗溶融した後、金坩堝、白金坩堝、白金合金坩堝又はイリジウム坩堝に入れて900~1400°Cの温度範囲で1~6時間溶融し、攪拌均質化して泡切れ等を行った後、1200°C以下の温度に下げてから仕上げ攪拌を行って脈理を除去し、成形型を用いて成形することにより作製される。ここで、成形型を用いて成形されたガラスを得る手段としては、溶融ガラスを成形型の一端に流下するのと同時に、成形型の他端側から成形されたガラスを引き出す手段や、溶融ガラスを金型に鋳込んで徐冷する手段が挙げられる。[物性]本発明の光学ガラスは、所定の屈折率及び分散アッベ数を有することが好ましい。より具体的には、本発明の光学ガラスの屈折率ndは、好ましくは1.70、より好ましくは1.71、最も好ましくは1.72を下限とする。一方、本発明の光学ガラスの屈折率ndの上限は特に限定されないが、概ね2.20以下、より具体的には2.10以下、さらに具体的には2.00以下であることが多い。また、本発明の光学ガラスのアッベ数νdは、好ましくは40、より好ましくは41、最も好ましくは42を下限とする。一方、本発明の光学ガラスのアッベ数νdの上限は特に限定されないが、概ね60以下、より具体的には58以下、さらに具体的には55以下であることが多い。また、本発明の光学ガラスのアッベ数νdは、屈折率ndとの間で、好ましくはνd≧-100×nd218、より好ましくはνd≧-100×nd219、さらに好ましくはνd≧-100×nd220の関係を満たしてもよい。これらにより、光学設計の自由度が広がり、さらに素子の薄型化を図っても大きな光の屈折量を得ることができる。また、本発明の光学ガラスは、高い部分分散比θg,Fを有する。より具体的には、本発明の光学ガラスの部分分散比θg,Fは、アッベ数νdとの間で、θg,F≧-0.00170×νd0.63750の関係を満たす。これにより、希土類元素成分を多く含有する従来公知のガラスよりも高い部分分散比θg,Fを有する光学ガラスが得られる。そのため、ガラスの高屈折率及び低分散化を図りながらも、この光学ガラスから形成される光学素子の色収差を低減できる。ここで、光学ガラスの部分分散比θg,Fの下限は、好ましくは-0.00170×νd0.63750、より好ましくは-0.00170×νd0.63950、最も好ましくは-0.00170×νd0.64050である。一方で、光学ガラスの部分分散比θg,Fの上限は、特に限定されないが、概ね-0.00170×νd0.68000以下、より具体的には-0.00170×νd0.67900以下、さらに具体的には-0.00170×νd0.67800以下であることが多い。なお、本発明における部分分散比の好ましい範囲は、光学ガラスのアッベ数によって変動するため、ノーマルラインと平行な直線を用いて表した。本発明の光学ガラスの部分分散比θg,Fは、日本光学硝子工業会規格JOGIS01-2003に基づいて測定する。なお、本測定に用いるガラスは、徐冷降温速度を-25°C/hrとして、徐冷炉にて処理を行ったものを用いる。また、本発明の光学ガラスは、比重が小さいことが好ましい。より具体的には、本発明の光学ガラスの比重は5.00[g/cm3]以下であることが好ましい。これにより、光学素子やそれを用いた光学機器の質量が低減されるため、光学機器の軽量化に寄与することができる。従って、本発明の光学ガラスの比重は、好ましくは5.00、より好ましくは4.80、最も好ましくは4.60を上限とする。なお、本発明の光学ガラスの比重は、概ね3.00以上、より詳細には3.50以上、さらに詳細には4.00以上であることが多い。本発明の光学ガラスの比重は、日本光学硝子工業会規格JOGIS05-1975光学ガラスの比重の測定方法に基づいて測定する。また、本発明の光学ガラスは、700°C以下のガラス転移点Tgを有することが好ましい。これにより、より低い温度でのプレス成形が可能になるため、モールドプレス成形に用いる金型の酸化を低減して金型の長寿命化を図ることもできる。従って、本発明の光学ガラスのガラス転移点Tgは、好ましくは700°C、より好ましくは680°C、最も好ましくは650°Cを上限とする。なお、本発明の光学ガラスのガラス転移点Tgの下限は特に限定されないが、本発明によって得られるガラスのガラス転移点Tgは、概ね100°C以上、具体的には150°C以上、さらに具体的には200°C以上であることが多い。本発明の光学ガラスのガラス転移点Tgは、示差熱測定装置ネッチゲレテバウ社製STA409CDを用いた測定を行うことで求める。ここで、測定を行う際のサンプル粒度は425~600μmとし、昇温速度は10°C/minとする。また、本発明の光学ガラスは、着色が少ないことが好ましい。特に、本発明の光学ガラスは、ガラスの透過率で表すと、厚み10mmのサンプルで分光透過率80を示す波長λ80が500nm以下であり、より好ましくは480nm以下であり、最も好ましくは450nm以下である。また、本発明の光学ガラスは、厚み10mmのサンプルで分光透過率5を示す波長λ5が450nm以下であり、より好ましくは430nm以下であり、最も好ましくは410nm以下である。これにより、ガラスの吸収端が紫外領域の近傍に位置するようになり、可視域のより幅広い波長の光に対するガラスの透明性が高められるため、この光学ガラスをレンズ等の光学素子の材料として用いることができる。本発明の光学ガラスの透過率は、日本光学硝子工業会規格JOGIS02に準じて測定する。具体的には、厚さ10±0.1mmの対面平行研磨品をJISZ8722に準じ、200~800nmの分光透過率を測定し、λ80透過率80時の波長及びλ5透過率5時の波長を求めることができる。本発明の実施例の表中に記載されたλ80及びλ5の値も、この方法により測定されたものである。また、本発明の光学ガラスは、耐失透性が高いことが好ましい。特に、本発明の光学ガラスは、1200°C以下の低い液相温度を有することが好ましい。より具体的には、本発明の光学ガラスの液相温度は、好ましくは1200°C、より好ましくは1180°C、最も好ましくは1150°Cを上限とする。これにより、ガラスの安定性が高められて結晶化が低減されるため、溶融状態からガラスを形成したときの耐失透性を高めることができ、ガラスを用いた光学素子の光学特性への影響を低減できる。一方、本発明の光学ガラスの液相温度の下限は特に限定しないが、本発明によって得られるガラスの液相温度は、概ね500°C以上、具体的には550°C以上、さらに具体的には600°C以上であることが多い。[プリフォーム及び光学素子]作製された光学ガラスから、例えばリヒートプレス成形や精密プレス成形等のモールドプレス成形の手段を用いて、ガラス成形体を作製できる。すなわち、光学ガラスからモールドプレス成形用のプリフォームを作製し、このプリフォームに対してリヒートプレス成形を行った後で研磨加工を行ってガラス成形体を作製したり、例えば研磨加工を行って作製したプリフォームに対して精密プレス成形を行ってガラス成形体を作製したりすることができる。なお、ガラス成形体を作製する手段は、これらの手段に限定されない。このようにして作製されるガラス成形体は、様々な光学素子に有用であるが、その中でも特に、レンズやプリズム等の光学素子の用途に用いることが好ましい。これにより、光学素子が設けられる光学系の透過光における、色収差による色のにじみが低減される。そのため、この光学素子をカメラに用いた場合は撮影対象物をより正確に表現でき、この光学素子をプロジェクタに用いた場合は所望の映像をより高精彩に投影できる。本発明の実施例No.1~No.10及び比較例No.1~No.2の組成、並びに、これらのガラスの屈折率nd及びアッベ数νd、部分分散比θg,F及び比重の値を表1~表3に示す。なお、以下の実施例はあくまで例示の目的であり、これらの実施例のみ限定されるものではない。本発明の実施例No.1~No.10及び比較例No.1~No.2のガラスは、いずれも各成分の原料として各々相当する酸化物、水酸化物、炭酸塩、硝酸塩、弗化物、水酸化物、メタ燐酸化合物等の通常の光学ガラスに使用される高純度原料を選定し、表1~表3に示した各実施例及び比較例の組成の割合になるように秤量して均一に混合した後、白金坩堝に投入し、ガラス組成の熔融難易度に応じて電気炉で1000~1400°Cの温度範囲で1~6時間溶解し、攪拌均質化して泡切れ等を行った後、1200°C以下に温度を下げて攪拌均質化してから金型に鋳込み、徐冷してガラスを作製した。ここで、実施例No.1~No.10及び比較例No.1~No.2のガラスの屈折率nd及びアッベ数νd及び部分分散比θg,Fは、日本光学硝子工業会規格JOGIS01-2003に基づいて測定した。そして、求められたアッベ数νd及び部分分散比θg,Fの値について、関係式θg,F=-a×νdbにおける、傾きaが0.00170のときの切片bを求めた。また、求められた屈折率ndの値について、-100×nd220の値を求めた。なお、本測定に用いたガラスは、徐冷降温速度を-25°C/hrとして、徐冷炉にて処理を行ったものを用いた。また、実施例No.1~No.10及び比較例No.1~No.2のガラスの比重は、日本光学硝子工業会規格JOGIS05-1975光学ガラスの比重の測定方法に基づいて測定した。本発明の実施例の光学ガラスは、希土類成分La2O3成分、Gd2O3成分、Yb2O3成分及びLu2O3成分及びY2O3成分の含有量を50.0未満にした。一方で、比較例No.2に記載したガラスは、希土類成分及びY2O3成分の含有量が50.0を超えていた。すなわち、本発明の実施例の光学ガラスは、比較例No.2のガラスに比べて希土類成分及びY2O3成分の含有量が少なく、材料コストを低減できる。また、本発明の実施例の光学ガラスは、部分分散比θg,Fが-0.00170×νd0.63750以上、より具体的には-0.00170×νd0.6422以上であった。一方で、比較例No.1に記載したガラスは、部分分散比θg,Fが-0.00170×νd0.63750未満であった。そのため、本発明の実施例の光学ガラスは、比較例No.1のガラスに比べて、アッベ数νdとの関係式において部分分散比θg,Fが大きく、光学素子を形成したときの色収差が小さいことが明らかになった。また、本発明の実施例の光学ガラスは、いずれも屈折率ndが1.70以上、より詳細には1.71以上であるとともに、この屈折率ndは2.20以下、より詳細には1.78以下であり、所望の範囲内であった。また、本発明の実施例の光学ガラスは、いずれもアッベ数νdが40以上、より具体的には41以上であるとともに、このアッベ数νdは60以下、より詳細には50以下であり、所望の範囲内であった。また、本発明の実施例の光学ガラスは、屈折率nd及びアッベ数νdが、νd≧-100×nd218の関係を満たしていた。また、本発明の実施例の光学ガラスは、いずれも比重が5.00以下、より詳細には4.57以下であり、所望の範囲内であった。従って、本発明の実施例の光学ガラスは、屈折率nd及びアッベ数νdが所望の範囲内にありながら、色収差が小さく、材料コストが低減されており、且つ比重が小さいことが明らかになった。さらに、本発明の実施例で得られた光学ガラスを用いて、リヒートプレス成形を行った後で研削及び研磨を行い、レンズ及びプリズムの形状に加工した。また、本発明の実施例の光学ガラスを用いて、精密プレス成形用プリフォームを形成し、この精密プレス成形用プリフォームを精密プレス成形加工した。いずれの場合も、加熱軟化後のガラスには乳白化及び失透等の問題は生じず、安定に様々なレンズ及びプリズムの形状に加工することができた。以上、本発明を例示の目的で詳細に説明したが、本実施例はあくまで例示の目的のみであって、本発明の思想及び範囲を逸脱することなく多くの改変を当業者により成し得ることが理解されよう。"